FR 3045448 A1 20170623 FR 1563102 A 20151222 1 Arrière-plan de l'invention L'invention concerne les carters de turbine à gaz, et plus particulièrement, mais non exclusivement, les carters de soufflante de 5 turbine à gaz pour moteurs aéronautiques. Dans un moteur aéronautique à turbine à gaz, le carter de soufflante remplit plusieurs fonctions. Il définit la veine d'entrée d'air dans le moteur, supporte un matériau abradable en regard des sommets d'aubes de la soufflante, supporte une structure éventuelle d'absorption 10 d'ondes sonores pour le traitement acoustique en entrée du moteur et incorpore ou supporte un bouclier de rétention. Le bouclier de rétention constitue un piège à débris retenant les débris, tels que des objets ingérés ou des fragments d'aubes endommagées, projetés par centrifugation, afin d'éviter qu'ils traversent le carter et atteignent d'autres parties de 15 l'aéronef. Précédemment réalisés en matériau métallique, les carters, comme le carter de soufflante, sont maintenant réalisés en matériau composite, c'est-à-dire à partir d'une préforme fibreuse densifiée par une matrice organique, ce qui permet de réaliser des pièces ayant une masse globale 20 moins élevée que ces mêmes pièces lorsqu'elles sont réalisées en matériau métallique tout en présentant une résistance mécanique au moins équivalente sinon supérieure. La fabrication d'un carter de soufflante en matériau composite à matrice organique est notamment décrite dans le document US 25 2013/082417. Dans le carter divulgué dans le document US 2013/082417, le bouclier de rétention est constitué par une portion de surépaisseur obtenue au niveau du renfort fibreux du carter qui présente une épaisseur évolutive. Le renfort fibreux est obtenu par enroulement d'une texture fibreuse tissée 3D dans laquelle une augmentation progressive d'épaisseur 30 est obtenue en changeant la taille des fils ou torons de chaîne. Le figure 8 illustre un carter de soufflante 50 en matériau composite qui comprend une zone ou bouclier de rétention 51 qui constitue la portion de plus grande épaisseur du carter, portion dans laquelle le renfort fibreux comprend des fils ou torons de chaîne de grand 35 diamètre. La zone de rétention 51 est entourée par deux zones de transition adjacentes 52 et 53 qui comprennent à la fois des fils ou torons 3045448 2 de chaîne de grand diamètre comme dans la portion 51 et des fils ou torons de chaîne de diamètre plus petit. La proportion de fils ou torons de chaîne augmente progressivement dans les portions 52 et 53 au fur et à mesure qu'elles se rapprochent de la zone de rétention 51. Enfin, le carter 50 comprend des portions 54 et 55 plus éloignées de la zone de rétention 51 qui comprennent seulement des torons ou fils de chaîne de petit diamètre. Cependant, avec cette technique de fabrication, l'épaississement du renfort fibreux dans la zone de rétention est limité par la tissabilité d'une texture comprenant des torons de trop grand (ou trop petit) diamètre (limite de tissabilité pour les tissés 3D), d'une part, et, d'autre part, par le rapport ou ratio chaîne-trame (RCT) maximum admissible. Concernant ce dernier point, dans le cas par exemple de la fabrication d'un carter, les fils de trame sont continus si bien que, dès que l'on change la taille ou la contexture des fils de chaîne, le RCT est automatiquement modifié. Objet et résumé de l'invention Il est donc souhaitable de pouvoir disposer d'une solution pour disposer d'un carter en matériau composite qui comprend une zone de rétention dont l'amplitude maximale de la surépaisseur n'est pas imposée par une limite de tissabilité et dans laquelle le ratio chaîne-trame peut être contrôlé afin de ne pas dépasser un seuil maximum déterminé. A cet effet, selon l'invention, il est proposé un procédé de 25 fabrication d'un carter en matériau composite à épaisseur variable pour une turbine à gaz, comprenant: la réalisation par tissage tridimensionnel ou multicouche d'une texture fibreuse sous forme d'une bande, l'enroulement de la texture fibreuse en plusieurs couches 30 superposées sur un mandrin de profil correspondant à celui du carter à fabriquer, afin d'obtenir une préforme fibreuse de forme correspondant à celle du carter à fabriquer, la densification de la préforme fibreuse par une matrice, caractérisé en ce que, lors de l'enroulement de la texture fibreuse 35 sur le mandrin, une bande textile est interposée entre les tours adjacents de la texture fibreuse, la bande textile présentant une largeur inférieure à 3045448 3 la largeur de la texture fibreuse et délimitant une zone de rétention du carter. En interposant ainsi une couche textile entre les couches adjacentes de la texture fibreuse utilisée pour former le renfort fibreux du carter, il 5 est possible de former dans le carter une portion présentant une surépaisseur désirée apte à constituer une zone ou un bouclier de rétention tout en contrôlant le ratio chaîne-trame dans cette portion de la préforme de manière à ce qu'il ne dépasse pas une valeur prédéterminée. En effet, la bande textile étant indépendante de la texture fibreuse, il suffit 10 d'ajuster le ratio chaîne-trame dans celle-ci pour obtenir le ratio chaîne- trame global visé dans la préforme. Dans le cas de la fabrication d'un carter suivant le procédé de l'art antérieur décrit précédemment, on a une quantité de fils de trame qui est définie sur toute la largeur de la préforme (trame continue) de sorte que l'augmentation de la taille ou du nombre de 15 torons de chaine a un impact direct sur le ratio chaîne-trame. Avec le procédé de l'invention, on rajoute une bande textile indépendante et donc des fils de chaîne et de trame qui permettent d'épaissir la préforme résultante sans faire varier le ratio chaîne-trame. C'est parce que la bande textile, intercalée dans la texture fibreuse enroulée, est d'une largeur 20 inférieure à ladite texture que l'on peut avoir une « quantité » de fils de trame variable sur la largeur avec un RCT relativement stable malgré l'ajout de fils de chaine. Le procédé de l'invention permet en outre d'obtenir une grande variation d'épaisseur au niveau d'une zone de rétention à former dans le carter ce qui minimise la masse globale du carter résultant par rapport à un carter dont la portion de surépaisseur est réalisée par augmentation de la taille des fils ou torons de chaîne. La zone de rétention ainsi formée assure en outre de manière fiable sa fonction, à savoir retenir des débris, particules ou objets ingérés en entrée du moteur, ou provenant de l'endommagement d'aubes de la soufflante, et projetés radialement par rotation de la soufflante contre le carter. Selon une caractéristique particulière du procédé de l'invention, les fibres peuvent être choisies parmi au moins un des types suivants : carbone, verre, aramide et céramique. Selon une autre caractéristique particulière du procédé de l'invention, la bande textile est réalisée avec 3045448 4 des fibres du même type que celui des fibres de la texture fibreuse, Cela permet d'avoir une meilleure cohérence de comportement mécanique entre la texture fibreuse et la bande textile tout en simplifiant le choix du précurseur de matrice à injecter dans la préforme. 5 Selon une autre caractéristique particulière de l'invention, la bande textile est réalisée suivant un tissage tridimensionnel ayant la même armure de tissage que le tissage tridimensionnel de la texture fibreuse. Cela permet d'assurer une transmission efficace et homogène des efforts entre les couches de texture fibreuse et les couches de bande textile 10 interposées sans zones de concentration de contraintes ou de déformations. Selon encore une autre caractéristique particulière de l'invention, la bande textile présente un ratio chaîne-trame sensiblement identique à celui de la texture fibreuse. Dans ce cas, la portion de surépaisseur de la 15 préforme fibreuse présente un ratio chaîne-trame similaire à celui présent dans les autres portions de la préforme. L'invention propose également un carter de soufflante de turbine à gaz ayant une épaisseur variable et étant en un matériau composite avec un renfort fibreux comprenant une pluralité de couches superposées d'une 20 texture fibreuse sous forme d'une bande présentant un tissage tridimensionnel ou multicouche, ledit renfort fibreux étant densifié par une matrice, caractérisé en ce que une bande textile est interposée entre deux couches adjacentes de la texture fibreuse, la bande textile présentant une 25 largeur inférieure à la largeur de la texture fibreuse et délimitant une zone de rétention du carter. Selon une caractéristique particulière du carter de l'invention, les fibres de la texture fibreuse et les fibres de la bande textile sont choisies parmi au moins un des types suivants : carbone, verre, aramide et 30 céramique. Selon une autre caractéristique particulière du carter de l'invention, la bande textile est réalisée avec des fibres du même type que celui des fibres de la texture fibreuse. Selon encore une autre caractéristique particulière du carter de 35 l'invention, la bande textile présente un tissage tridimensionnel ayant la 3045448 5 même armure de tissage que le tissage tridimensionnel de la texture fibreuse. Selon encore une autre caractéristique particulière du carter de l'invention, la bande textile présente un ratio chaîne-trame sensiblement 5 identique à celui de la texture fibreuse. Selon toujours une autre caractéristique particulière du carter de l'invention, le renfort fibreux comprend n couches de texture fibreuse correspondant à n tours d'enroulement de ladite texture fibreuse et n-1 couches de bande textile correspondant à n-1 tours d'enroulement de 10 ladite bande textile. L'invention a encore pour objet un moteur aéronautique à turbine à gaz ayant un carter de soufflante selon l'invention. 15 Brève description des dessins D'autres caractéristiques et avantages de l'invention ressortiront de la description suivante de modes particuliers de réalisation de l'invention, donnés à titre d'exemples non limitatifs, en référence aux dessins annexés, sur lesquels : 20 - la figure 1 est une vue en perspective et en coupe partielle d'un moteur aéronautique équipé d'un carter de soufflante en matériau composite conformément à un mode de réalisation de l'invention, - la figure 2 est une vue en coupe selon le plan II-II du carter de la figure 1, 25 la figure 3 est une vue schématique en perspective d'un métier à tisser montrant le tissage d'une texture fibreuse utilisée pour la formation du renfort fibreux du carter des figures 1 et 2, la figure 4 est une vue en perspective montrant la mise en forme d'une texture fibreuse et d'une bande textile destinées à former le 30 renfort du carter de soufflante des figures 1 et 2, la figure 5 est une vue schématique montrant l'enroulement simultané de la structure fibreuse et de la bande textile de la figure 4, la figure 6 est une vue en coupe montrant le profil de la préforme fibreuse obtenue après enroulement de la structure fibreuse et 35 de la bande textile des figures 4 et 5, 3045448 6 la figure 7 est une vue schématique montrant un outillage permettant de densifier avec une matrice la préforme fibreuse de la figure 6, la figure 8 est une vue schématique en coupe d'un carter en 5 matériau composite selon l'art antérieur. Description détaillée de modes de réalisation L'invention sera décrite ci-après dans le cadre de son application à 10 un carter de soufflante de moteur aéronautique à turbine à gaz. Un tel moteur, comme montré très schématiquement par la figure 1 comprend, de l'amont vers l'aval dans le sens de l'écoulement de flux gazeux, une soufflante 1 disposée en entrée du moteur, un compresseur 2, une chambre de combustion 3, une turbine haute-pression 4 et une 15 turbine basse pression 5. Le moteur est logé à l'intérieur d'un carter comprenant plusieurs parties correspondant à différents éléments du moteur. Ainsi, la soufflante 1 est entourée par un carter de soufflante 100. La figure 2 montre un profil de carter de soufflante 100 en matériau 20 composite tel qu'il peut être obtenu par un procédé selon l'invention. La surface interne 101 du carter définit la veine d'entrée d'air. Elle peut être munie d'une couche de revêtement abradable 102 au droit de la trajectoire des sommets d'aubes de la soufflante, une aube 13 étant partiellement montrée de façon très schématique. Le revêtement 25 abradable est donc disposé sur une partie seulement de la longueur (en direction axiale) du carter. Un revêtement de traitement acoustique (non représenté) peut en outre être disposé sur la surface interne 101 notamment en amont du revêtement abradable 102. Le carter 100 peut être muni de brides externes 104, 105 à ses 30 extrémités amont et aval afin de permettre son montage et sa liaison avec d'autres éléments. Entre ses extrémités amont et aval, le carter 100 présente une épaisseur variable, une portion de surépaisseur 110 du carter ayant une plus forte épaisseur que les parties d'extrémité 120 et 130 se raccordant progressivement à celle-ci. 35 La portion de surépaisseur 110 s'étend de part et d'autre de l'emplacement de la soufflante, vers l'amont et l'aval, afin de former une 3045448 7 zone ou un bouclier de rétention capable de retenir des débris, particules ou objets ingérés en entrée du moteur, ou provenant de l'endommagement d'aubes de la soufflante, et projetés radialement par rotation de la soufflante, pour éviter qu'ils traversent le carter et 5 endommagent d'autres parties de l'aéronef. Le carter 100 est réalisé en matériau composite à renfort fibreux densifié par une matrice. Le renfort est en fibres par exemple de carbone, verre, aramide ou céramique et la matrice est en polymère, par exemple époxyde, bismaléimide ou polyimide, en carbone ou en céramique. 10 Le renfort fibreux est formé par enroulement sur un mandrin d'une texture fibreuse réalisée par tissage tridimensionnel avec épaisseur évolutive, le mandrin ayant un profil correspondant à celui du carter à réaliser. Avantageusement, le renfort fibreux constitue une préforme fibreuse tubulaire complète du carter 100 formant une seule pièce avec 15 des parties de renfort correspondant aux brides 104, 105. Conformément à l'invention, le renfort fibreux du carter 100 est constitué d'une pluralité de couches superposées 141 à 144 d'une texture fibreuse 140 sous forme d'une bande présentant un tissage tridimensionnel ou multicouche, chaque couche 141 à 144 correspondant 20 à un tour d'enroulement de la texture fibreuse 140 (sur la figure 2 les couches 141 à 144 sont densifiées par une matrice). En outre, une bande textile 150 est interposée entre deux couches adjacentes de la texture fibreuse, la bande textile 150 présentant une largeur 1150 inférieure à la largeur 1140 de la texture fibreuse 140 (figure 4) et délimitant la zone de 25 rétention du carter 100. Dans l'exemple décrit ici, trois couches 151 à 153 de bande textile 150 sont interposées entre les couches superposées 141 à 144 de la texture fibreuse 140, chaque couche 151 à 153 correspondant à un tour d'enroulement de la bande textile 150. D'une manière générale, pour n couches de texture fibreuse superposées correspondant chacune à 30 un tour d'enroulement de ladite texture fibreuse, on a n-1 couches de bande textile correspondant chacune à un tour d'enroulement de ladite bande textile. En interposant ainsi une couche de bande textile entre les couches adjacentes de la texture fibreuse utilisée pour former le renfort fibreux du 35 carter, il est possible de former une portion de surépaisseur dans le carter apte à constituer une zone ou un bouclier de rétention tout en minimisant 3045448 8 la masse globale du carter résultant par rapport à un carter dont la portion de surépaisseur est réalisée avec une texture fibreuse seule dans laquelle la taille des fils ou torons est augmentée pour former une portion de surépaisseur. Comme décrit ci-après en détails, le carter selon l'invention 5 peut être fabriqué de manière plus économique qu'un carter dont l'épaisseur variable est réalisée uniquement avec une texture fibreuse dont on fait varier la taille des fils ou torons. En effet, dans ce dernier cas, il est nécessaire d'utiliser des types de fils différents (fils ou torons ayant des titres différents) ce qui augmente le coût d'approvisionnement des fils. En 10 permettant l'utilisation de fils ou torons de même type, le procédé de l'invention réduit ainsi les coûts d'approvisionnement tout en simplifiant les équipements nécessaires pour le tissage et l'enroulement. En outre, le procédé selon l'invention permet de réaliser des géométries de carter plus complexes, notamment en termes de ratio d'épaisseur car la variation 15 d'épaisseur n'entraîne plus de variation significative du ratio chaîne-trame (RCT), la taille des fils de chaîne et de trame peuvant être identique dans toute la texture fibreuse et dans la bande textile. La conception du carter selon l'invention, permet également d'obtenir, en dehors de la portion de surépaisseur, des portions 20 significativement plus fines que celles obtenues avec les carters en matériau composite de l'art antérieur. En effet, dans les carters de l'art antérieur, les portions adjacentes à la portion de surépaisseur correspondent à des zones de transition dans lesquelles la taille des fils ou torons est progressivement augmentée, ce qui entraîne une augmentation 25 de l'épaisseur de ces portions et de la masse globale du carter résultant. De préférence mais non exclusivement, la bande textile peut être réalisée avec des fibres du même type que celle utilisées pour réaliser la texture fibreuse, ce qui permet d'avoir une cohérence de comportement mécanique entre la texture fibreuse et la bande textile tout en simplifiant 30 le choix du précurseur de matrice à injecter dans la préforme. De préférence mais non exclusivement, la bande textile présente la même armure de tissage tridimensionnel que la texture fibreuse, ce qui permet d'assurer une transmission efficace et homogène des efforts entre les couches de texture fibreuse et les couches de bande textile interposées 35 sans zone de concentration de contraintes ou de déformations. Ainsi, les couches de la bande textile suivent les mouvements des couches de la 3045448 9 texture fibreuse sans s'y opposer, c'est-à-dire sans engendrer de sur-contraintes, ce qui serait plus difficile avec une bande textile ayant une armure de tissage différente de celle de la structure fibreuse. Encore de préférence mais non exclusivement, la bande textile et la 5 texture fibreuse présente un ratio chaîne-trame (RCT) sensiblement similaire à celui de la texture fibreuse. Le pourcentage de variation du RCT entre la texture fibreuse et la bande textile est de préférence de ±10%, de préférence ±5°/0, de manière particulièrement préférée ±2%. Le RCT global dans le renfort fibreux du carter est de préférence compris entre 10 35% et 85%. On explique maintenant un procédé de fabrication du carter de soufflante 100. Comme représentée sur la figure 3, une texture fibreuse 140 est réalisée de façon connue par tissage au moyen d'un métier à tisser de 15 type jacquard 10 sur lequel on a disposé un faisceau de fils de chaîne ou torons 20 en une pluralité de couches, les fils de chaîne étant liés par des fils ou torons de trame 30. La texture fibreuse est réalisée par tissage tridimensionnel ou multicouche. Par « tissage tridimensionnel » ou « tissage 3D », on entend ici un 20 mode de tissage par lequel certains au moins des fils de trame lient des fils de chaîne sur plusieurs couches de fils de chaîne ou inversement. Un exemple de tissage tridimensionnel est le tissage dit à armure « interlock ». Par tissage « interlock », on entend ici une armure de tissage dans laquelle chaque couche de fils de chaîne lie plusieurs couches 25 de fils de trame, avec tous les fils d'une même colonne de chaine ayant le même mouvement dans le plan de l'armure. Par "tissage multicouche", on désigne ici un tissage 3D avec plusieurs couches de trame dont l'armure de base de chaque couche est équivalente à une armure de tissu 2D classique, tel qu'une armure de type 30 toile, satin ou sergé, mais avec certains points de l'armure qui lient les couches de trame entre elles. La réalisation de la texture fibreuse par tissage 3D ou multicouche permet d'obtenir une liaison entre les couches, donc d'avoir une bonne tenue mécanique de la structure fibreuse et de la pièce en matériau 35 composite obtenue, en une seule opération textile. 3045448 10 Des tissages 3D ou multicouches peuvent notamment correspondre à une armure de tissage choisie parmi une des armures suivantes : interlock, multi-toile, multi-satin et multi-sergé. Par « armure ou tissage multi-toile », on désigne ici un tissage 3D 5 avec plusieurs couches de fils de trame dont l'armure de base de chaque couche est équivalente à une armure de type toile classique mais avec certains points de l'armure qui lient les couches de fils de trame entre elles. Par « armure ou tissu multi-satin », on désigne ici un tissage 3D 10 avec plusieurs couches de fils de trame dont l'armure de base de chaque couche est équivalente à une armure de type satin classique mais avec certains points de l'armure qui lient les couches de fils de trame entre elles. Par « armure ou tissu multi-sergé », on désigne ici un tissage 3D 15 avec plusieurs couches de fils de trame dont l'armure de base de chaque couche est équivalente à une armure de type sergé classique mais avec certains points de l'armure qui lient les couches de fils de trame entre elles. Comme illustrée sur les figures 3 et 4, la texture fibreuse 140 20 présente une forme de bande qui s'étend en longueur dans une direction X correspondant à la direction de défilement des fils ou torons de chaîne 20 et en largeur ou transversalement dans une direction Y correspondant à la direction des fils ou torons de trame 30. La structure fibreuse peut être notamment tissée à partir de fils de 25 fibres de type carbone, céramique telle que du carbure de silicium, verre, ou encore aramide. La bande textile 150 est tissée de manière indépendante à partir d'un métier à tisser de type jacquard comme décrit ci-avant. La bande textile est réalisée par tissage tridimensionnel ou multicouche avec 30 éventuellement des fibres du même type que celles de la texture fibreuse, une même armure de tissage tridimensionnel que celle de la texture fibreuse et avec un ratio chaîne-trame sensiblement identique à celui de la texture fibreuse. La texture fibreuse et la bande textile sont stockées sur des bobines 35 ou tambours en vue de leur appel lors de leur enroulement conjoint sous tension sur un outillage de mise en forme. 3045448 11 Comme illustré sur la figure 4, une préforme fibreuse est formée par enroulement sur un mandrin 200 de la texture fibreuse 140 réalisée par tissage tridimensionnel, le mandrin ayant un profil correspondant à celui du carter à réaliser. Conformément à l'invention, une bande textile 5 150 est enroulée avec la texture fibreuse 140, la bande 150 étant positionnée au-dessus de la première couche 141 de la texture 140 enroulée sur le mandrin 200 de manière à intercaler une couche de bande textile 150 de largeur inférieure entre deux couches adjacentes de texture fibreuse de largeur supérieure correspondant à deux tours d'enroulement 10 de la texture fibreuse 140. La bande 150 est positionnée à un emplacement sur la texture fibreuse 140 correspondant à la zone de rétention à former dans le carter. Avantageusement, la préforme fibreuse constitue un renfort fibreux tubulaire complet du carter 100 formant une seule pièce avec une portion 15 de surépaisseur correspondant à la zone de rétention du carter. A cet effet, le mandrin 200 présente une surface externe 201 dont le profil correspond à la surface interne du carter à réaliser. Par son enroulement sur le mandrin 200, la texture fibreuse 140 épouse le profil de celui-ci. Le mandrin 200 comporte également deux flasques 220 et 230 20 pour former des parties de préforme fibreuse correspondant aux brides 104 et 105 du carter 100. Lors de la formation de la préforme fibreuse par enroulement, la texture fibreuse 140 et la bande textile 150 sont appelées depuis des tambours 60 et 70 respectivement sur lesquels elles sont stockées comme 25 illustrées sur la figure 5. La figure 6 montre une vue en coupe de la préforme fibreuse 300 obtenue après enroulement de la texture fibreuse 140 et de la bande textile 150 en plusieurs couches sur le mandrin 200. Le nombre de couches ou spires est fonction de l'épaisseur désirée et de l'épaisseur de la 30 texture fibreuse. Il est de préférence au moins égal à 2. Dans l'exemple décrit ici, la préforme 300 comprend 4 couches 141 à 144 de texture fibreuse 140 et 3 couches 151 à 153 de bande textile 150 interposées respectivement entre les couches adjacentes 141 et 142, 142 et 143, et 143 et 144. 35 On obtient une préforme fibreuse 300 avec une portion de surépaisseur 310 formée par l'interposition des couches 151 à 153 de la 3045448 12 bande textile 150 entre les couches superposées 141 à 144 de la texture fibreuse 140. La préforme fibreuse 300 comprend également des parties d'extrémité 320, 330 correspondant aux parties d'extrémité 120, 130 du carter. 5 On procède ensuite à la densification de la préforme fibreuse 300 par une matrice. La densification de la préforme fibreuse consiste à combler la porosité de la préforme, dans tout ou partie du volume de celle-ci, par le matériau constitutif de la matrice. 10 La matrice peut être obtenue de façon connue en soi suivant le procédé par voie liquide. Le procédé par voie liquide consiste à imprégner la préforme par une composition liquide contenant un précurseur organique du matériau de la matrice. Le précurseur organique se présente habituellement sous 15 forme d'un polymère, tel qu'une résine, éventuellement dilué dans un solvant. La préforme fibreuse est placée dans un moule pouvant être fermé de manière étanche avec un logement ayant la forme de la pièce finale moulée. Comme illustré sur la figure 7, la préforme fibreuse 300 est ici placée entre une pluralité de secteurs 240 formant contre-moule et le 20 mandrin 200 formant support, ces éléments présentant respectivement la forme extérieure et la forme intérieure du carter à réaliser. Ensuite, on injecte le précurseur liquide de matrice, par exemple une résine, dans tout le logement pour imprégner toute la partie fibreuse de la préforme. La transformation du précurseur en matrice organique, à savoir sa 25 polymérisation, est réalisée par traitement thermique, généralement par chauffage du moule, après élimination du solvant éventuel et réticulation du polymère, la préforme étant toujours maintenue dans le moule ayant une forme correspondant à celle de la pièce à réaliser. La matrice organique peut être notamment obtenue à partir de résines époxydes, 30 telle que, par exemple, une résine époxyde à hautes performances présente dans le commerce, ou de précurseurs liquides de matrices carbone ou céramique. Dans le cas de la formation d'une matrice carbone ou céramique, le traitement thermique consiste à pyrolyser le précurseur organique pour 35 transformer la matrice organique en une matrice carbone ou céramique selon le précurseur utilisé et les conditions de pyrolyse. A titre d'exemple, 3045448 13 des précurseurs liquides de carbone peuvent être des résines à taux de coke relativement élevé, telles que des résines phénoliques, tandis que des précurseurs liquides de céramique, notamment de SiC, peuvent être des résines de type polycarbosilane (PCS) ou polytitanocarbosilane (PTCS) 5 ou polysilazane (PSZ). Plusieurs cycles consécutifs, depuis l'imprégnation jusqu'au traitement thermique, peuvent être réalisés pour parvenir au degré de densification souhaité. Selon un aspect de l'invention, la densification de la préforme fibreuse peut être réalisée par le procédé bien connu de moulage par 10 transfert dit RTM ("Resin Transfert Moulding"). Conformément au procédé RTM, on place la préforme fibreuse dans un moule présentant la forme du carter à réaliser. Une résine thermodurcissable est injectée dans l'espace interne délimité entre le mandrin 200 et les contres-moules 240 et qui comprend la préforme fibreuse. Un gradient de pression est généralement 15 établi dans cet espace interne entre l'endroit où est injecté la résine et les orifices d'évacuation de cette dernière afin de contrôler et d'optimiser l'imprégnation de la préforme par la résine. La résine utilisée peut être, par exemple, une résine époxyde. Les résines adaptées pour les procédés RTM sont bien connues. Elles 20 présentent de préférence une faible viscosité pour faciliter leur injection dans les fibres. Le choix de la classe de température et/ou la nature chimique de la résine est déterminé en fonction des sollicitations thermomécaniques auxquelles doit être soumise la pièce. Une fois la résine injectée dans tout le renfort, on procède à sa polymérisation par 25 traitement thermique conformément au procédé RTM. Après l'injection et la polymérisation, la pièce est démoulée. Au final, la pièce est détourée pour enlever l'excès de résine et les chanfreins sont usinés pour obtenir le carter 100 illustré en figures 1 et 2. 30 REVENDICATIONS1. Procédé de fabrication d'un carter (100) en matériau composite à épaisseur variable pour une turbine à gaz, comprenant: - la réalisation par tissage tridimensionnel ou multicouche d'une texture fibreuse (140) sous forme d'une bande, - l'enroulement de la texture fibreuse (140) en plusieurs couches superposées (141, 142, 143, 144) sur un mandrin (200) de profil correspondant à celui du carter à fabriquer, afin d'obtenir une préforme 10 fibreuse (300) de forme correspondant à celle du carter à fabriquer, - la densification de la préforme fibreuse (300) par une matrice, caractérisé en ce que, lors de l'enroulement de la texture fibreuse (140) sur le mandrin (200), une bande textile (150) est interposée entre les tours adjacents de la texture fibreuse, la bande textile (150) 15 présentant une largeur inférieure à la largeur de la texture fibreuse (140) et délimitant une zone de rétention du carter. 2. Procédé selon la revendication 1, caractérisé en ce que les fibres de la texture fibreuse (140) et les fibres de la bande textile (150) sont 20 choisies parmi au moins un des types suivants : carbone, verre, aramide et céramique. 3. Procédé selon la revendication 1 ou 2, caractérisé en ce que la bande textile (150) est réalisée avec des fibres du même type que celui 25 des fibres de la texture fibreuse. 4. Procédé selon la revendication 1, caractérisé en ce que la bande textile (150) est réalisée suivant un tissage tridimensionnel ayant la même armure de tissage que le tissage tridimensionnel de la texture fibreuse 30 (140). 5. Procédé selon l'une quelconque des revendications 1 à 4, caractérisé en ce que la bande textile (150) présente un ratio chaîne-trame sensiblement identique à celui de la texture fibreuse (140). 35 3045448 15 6. Carter de soufflante (100) de turbine à gaz ayant une épaisseur variable et étant en un matériau composite avec un renfort fibreux comprenant une pluralité de couches superposées (141, 142, 143, 144) d'une texture fibreuse (140) sous forme d'une bande présentant un 5 tissage tridimensionnel ou multicouche, ledit renfort fibreux étant densifié par une matrice, caractérisé en ce que une bande textile (150) est interposée entre deux couches adjacentes de la texture fibreuse, la bande textile (150) présentant une largeur inférieure à la largeur de la texture fibreuse (140) 10 et délimitant une zone de rétention du carter. 7. Carter selon la revendication 6, caractérisé en ce que les fibres de la texture fibreuse (140) et les fibres de la bande textile (150) sont choisies parmi au moins un des types suivants : carbone, verre, aramide 15 et céramique. 8. Carter selon la revendication 6 ou 7, caractérisé en ce que la bande textile (150) est réalisée avec des fibres du même type que celui des fibres de la texture fibreuse (140). 9. Carter selon la revendication 6, caractérisé en ce que la bande textile (150) présente un tissage tridimensionnel ayant la même armure de tissage que le tissage tridimensionnel de la texture fibreuse (140). 10. Carter selon l'une quelconque des revendications 6 à 9, caractérisé en ce que la bande textile (150) présente un ratio chaîne-trame sensiblement identique à celui de la texture fibreuse (140). 30 11. Carter selon l'une quelconque des revendications 6 à 10, caractérisé en ce que le renfort fibreux comprend n couches de texture fibreuse (140) correspondant à n tours d'enroulement de ladite texture fibreuse et n-1 couches de bande textile (150) correspondant à n-1 tours d'enroulement de ladite bande textile. 20 25 35 3045448 16 12. Moteur aéronautique à turbine à gaz ayant un carter de soufflante (100) selon l'une quelconque des revendications 6 à 11.